(57)【要約】【課題】柔軟で繊維触感を持ちながら、発熱体の熱を有効に活かす、保温効率の良好な使い捨て保温具および該保温具用不織布を提供することである。【解決手段】フィルムをラミネートした不織布を少なくとも一面に有する包材に空気中で発熱する組成物を封入し、かつ該包材に通気性をもたせた使い捨て保温具であって、該不織布は、疎水性合成繊維を含み、かつ温度２０℃、湿度６５％雰囲気下の定常保温効率が６０％以上、好ましくは８２％以上になるように流体絡合により接合されている使い捨て保温具。【選択図】  なし【特許請求の範囲】
【請求項１】
フィルムをラミネートした不織布を少なくとも一面に有する包材に空気中で発熱する組成物を封入し、かつ該包材に通気性をもたせた使い捨て保温具であって、該不織布は、疎水性合成繊維を含み、かつ温度２０℃、湿度６５％雰囲気下の定常保温効率が６０％以上になるように、流体絡合により接合されていることを特徴とする使い捨て保温具。
【請求項２】
前記定常保温効率が８２％以上になるように接合されていることを特徴とする請求項１に記載の使い捨て保温具。
【請求項３】
前記疎水性合成繊維がポリエステル系またはポリプロピレン系合成繊維からなることを特徴とする請求項１または２に記載の使い捨て保温具。
【請求項４】
前記疎水性合成繊維が異型断面糸および／または捲縮繊維であることを特徴とする請求項１〜３のいずれかに記載の使い捨て保温具。
【請求項５】
ポリエステル系またはポリプロピレン系合成繊維を含む不織布を、該不織布の温度２０℃、湿度６５％雰囲気下の定常保温効率が６０％以上になるように水流交絡によって接合することを特徴とする使い捨て保温具用不織布の製造方法。
【請求項６】
前記ポリエステル系またはポリプロピレン系合成繊維が異型断面糸および／または捲縮繊維であることを特徴とする請求項５に記載の使い捨て保温具用不織布の製造方法。
【請求項７】
一定温度に維持された熱板Ａ上に不織布試料片を置き、その上に前記一定温度よりも高い温度に維持された熱板Ｂを重ね、該試料片を通して伝わる熱量を熱板Ｂの温度を維持する熱量Ｃとして測定し、一方、前記試料片を置かない場合の維持熱量Ｄを測定し、下式により定常保温効率として求めることを特徴とする使い捨て保温具用不織布の保温効率の測定方法。
定常保温効率（％）＝{（Ｄ−Ｃ）／Ｄ}×１００
【発明の詳細な説明】
【技術分野】
【０００１】
本発明は、使い捨てカイロをはじめとした使い捨て保温具およびその包材に用いる不織布に関するものであり、特に柔軟で保温性の良好な同保温具および不織布に関するものである。
【背景技術】
【０００２】
使い捨てカイロをはじめとした使い捨て保温具は、一般的に空気中で発熱する組成物を、不織布あるいは紙にポリエチレン等のフィルムをラミネートした材料で包んだもので、フィルムを有孔、微孔フィルムまたラミネート後に孔あけして通気性を持たせたものである。フィルム単体では硬いものの、不織布を積層することにより、フィルム特有の貼りついた触感、ゴワゴワする肌触り等を防ぎ、布的触感を持たせると共に、繊維層の裂けにくさを付与するものである。しかしながら、従来の保温具の包材に用いる不織布は、破袋等の点で強力面を配慮しつつ、繊維触感を持ち、人体との接触面において、心地よい伝熱媒体となるが、強力面および使用時の毛羽立ちを考えると、保温のためには空気層を持たせて断熱する考えと相反する点も多く、人体に感知する温度を適温にするなど、発熱体の発熱を有効に活かす工夫は充分とは言い難く、発熱体の維持温度を高めに設計することが必要になるなど、熱効率が低いという問題があった。
【特許文献１】実開昭６１−２４０２６号公報
【発明の開示】
【発明が解決しようとする課題】
【０００３】
本発明の課題は、上記問題点を解消し、特に柔軟で繊維触感を持ちながら、発熱体の熱を有効に活かす、保温効率の良好な使い捨て保温具および該保温具用不織布を提供することである。また本発明の他の課題は、前記保温具用不織布の保温性を適正に評価するための、さらに該不織布の保温効率の測定方法を提供することである。
【課題を解決するための手段】
【０００４】
本発明者は、前記課題を解決するため、種々検討した結果、繊維触感および適性な強力を持ちながら、熱ロスが少なく、発熱体の熱を有効に活かすために、各種包材の熱伝導率に着目し、これに基づいて使い捨て保温具用不織布に適した保温効率の測定方法を開発し、さらに該保温効率が良好な不織布包材について種々検討した。その結果、下記の不織布が使い捨て保温具の保温効率を高める上で極めて有効であることを見出し、本発明に到達した。
すなわち、本願で特許請求される発明は下記のとおりである。
【０００５】
（１）フィルムをラミネートした不織布を少なくとも一面に有する包材に空気中で発熱する組成物を封入し、かつ該包材に通気性をもたせた使い捨て保温具であって、該不織布は、疎水性合成繊維を含み、かつ温度２０℃、湿度６５％雰囲気下の定常保温効率が６０％以上になるように、流体絡合により接合されていることを特徴とする使い捨て保温具。
（２）前記定常保温効率が８２％以上になるように接合されていることを特徴とする（１）に記載の使い捨て保温具。
（３）前記疎水性合成繊維がポリエステル系またはポリプロピレン系合成繊維からなることを特徴とする（１）または（２）に記載の使い捨て保温具。
（４）前記疎水性合成繊維が異型断面糸および／または捲縮繊維であることを特徴とする（１）〜（３）のいずれかに記載の使い捨て保温具。
（５）ポリエステル系またはポリプロピレン系合成繊維を含む不織布を、該不織布の温度２０℃、湿度６５％雰囲気下の定常保温効率が６０％以上になるように水流交絡によって接合することを特徴とする使い捨て保温具用不織布の製造方法。
（６）前記ポリエステル系またはポリプロピレン系合成繊維が異型断面糸および／または捲縮繊維であることを特徴とする（５）に記載の使い捨て保温具用不織布の製造方法。
（７）一定温度に維持された熱板Ａ上に不織布試料片を置き、その上に前記一定温度よりも高い温度に維持された熱板Ｂを重ね、該試料片を通して伝わる熱量を熱板Ｂの温度を維持する熱量Ｃとして測定し、一方、前記試料片を置かない場合の維持熱量Ｄを測定し、下式により定常保温効率として求めることを特徴とする使い捨て保温具用不織布の保温効率の測定方法。
定常保温効率（％）＝{（Ｄ−Ｃ）／Ｄ}×１００
【発明の効果】
【０００６】
本発明によれば、柔軟で繊維触感を持ちながら、発熱体の熱を有効に活かす、保温効率の良好な不織布を包材とした使い捨て保温具および包材用不織布を提供することができる。
【０００７】
本発明の使い捨て保温具は、フィルムをラミネートした不織布を少なくとも一面に有する包材に空気中で発熱する組成物を封入し、かつ該包材に通気性をもたせたものからなり、かつ該不織布は、疎水性合成繊維を含み、温度２０℃、湿度６５％雰囲気下の定常保温効率が６０％以上となるように流体絡合により接合されてなるものである。
【０００８】
本発明において、不織布に使用する繊維としては、ポリプロピレン、ポリエチレン等のポリオレフィン系繊維、ポリエチレンテレフタレート、ポリプロピレンテレフタレート、ポリブチレンテレフタレート等のポリエステル系繊維、ナイロン６、ナイロン６６等のポリアミド系繊維などが疎水性、強度あるいは可撓性の観点から好適である。保温性の観点から、熱を伝えにくく、熱伝導性の低い素材、例えばポリオレフィン係繊維、ポリエステル系繊維が好ましい。
【０００９】
また不織布の柔軟性、肌触りの点からは、ポリアミド系繊維、寸法安定性、剛性、耐熱性の点からはポリエステル系繊維、疎水性、柔軟性の点からはポリオレフィン系繊維が好ましい。必要に応じて、これらの複合繊維、混合繊維、さらにはセルロース系繊維、その他特殊機能を持つ繊維との混合も有効である。
【００１０】
不織布は、抄紙法、カード機などによる短繊維不織布、スパンボンド方式等の長繊維不織布等、特に限定されるものではないが、適性強力の点から、長繊維不織布が好ましく、例えば、スパンボンド法により溶融紡糸された連続長繊維をウェブとし、これを水流等で繊維を交絡させる流体交絡により接合することにより形成される。
【００１１】
本発明に用いる不織布は、温度２０℃、湿度６５％雰囲気下の定常保温効率が６０％以上であることが必要である。本発明でいう保温効率は、モデル的に説明すると次の通りである。つまり、熱板と不織布試料を重ね、熱板から不織布を通して移動する熱量を測定するために、熱板が一定温度（４０℃）を維持するように、熱板に供給される熱量を測定し、これを数値化することで、保温効率を算出する。すなわち、本発明でいう定常保温効率は、一定温度（２０℃）に維持された熱板Ａ（５ｃｍ角）上に不織布試料片を置き、その上に前記一定温度よりも高い温度（４０℃）に維持された熱板Ｂを重ね、該試料片を通して伝わる熱量を熱板Ｂの温度を維持する熱量Ｃとして測定し、一方、前記試料片を置かない場合の維持熱量Ｄを測定し（後述の実施例では、Ｄ＝１４．０６Ｗ／２５ｃｍ２・２０℃）、下式により算出したもので、使い捨て保温具用不織布の実用上の保温性を表す。この数値が大きい程、不織布の保温性が高い。
定常保温効率（％）＝{（Ｄ−Ｃ）／Ｄ}×１００
【００１２】
なお、現在市販されている使い捨てカイロの包材用不織布の定常時保温効率は３５％前後であり、発熱体の熱量が散逸し、有効に活かされておらず、保温効率が良好とは言えないことがわかった。
【００１３】
本発明に用いる不織布の保温効率は６０％以上、特に好ましくは８２％以上である。
不織布の保温性を改良するには、例えば、同じ目付でも不織布の厚みを厚く、不織布表面層繊維の接触面積を少なくすることによって達成することができる。
【００１４】
さらに、流体絡合処理によって高圧流体で繊維同士を絡ませることで嵩高くすることも保温性の観点から好ましい。
流体絡合は通常水流を用い、ノズル径０．０５〜０．５ｍｍ、ノズル間隔を０．２〜１０ｍｍになるよう配置し、１〜１５ＭＰａの水流が好ましい。
【００１５】
繊維の断面形状として、Ｃ型、Ｙ型、Ｖ型等の異形断面糸を用いたり、捲縮繊維例えば、捲縮数が１０〜４０個／インチを持つ複合系繊維あるいは異形で捲縮を持たせた繊維等を活用したりすることが嵩高性、保温性の観点から好ましい。
【００１６】
不織布構造体として、不織布の嵩高性が持つ空気層の保温効果や、素材自体の熱伝導特性からくる保温効果の、その両者の合わさった保温効果が、実用上の保温効果であり、本発明では、これを前述の測定法で求め、定常時保温効率として示している。
【００１７】
繊度は、強度、柔軟性等の点から、０．８〜５ｄｔｅｘが好ましいが、嵩高保持性を重視する場合は２〜８ｄｔｅｘが好ましい。適用される不織布の目付は使い方により設定するが、３０〜１００ｇ／ｍ２が実用強度、触感の点から好ましい。
これらの不織布は人体との接触面が細かな繊維であり、心地よい伝熱媒体となる。
【００１８】
不織布と貼り合わせるフィルムは、ＬＤ、ＬＬＤ、ＨＤまたメタロセン系触媒ＰＥ等の各種ポリエチレン、ポリプロピレン等のポリオレフィン系、ＥＶＡ及びエチレン、プロピレン、ブテン等の各種共重合ポリプロピレン等のポリオレフィン共重合系、ポリアミド系、ポリエステル系のものでもよく、透湿性を有した微多孔フィルムであってもよい。柔軟性、シール性、価格の点から、ポリエチレンあるいはその共重合系オレフィンフィルムが好ましい。また、繊維層との相性、また包材周辺のシール性の点から２〜３層のフィルムを組み合わせたものでもよい。
【００１９】
不織布とフィルムとの貼り合わせは、ヒートシール、熱接合あるいはホットメルト剤等の接着剤で積層される方法でもよく、全面接合、柔軟性を保つために部分接合であってもよい。
使い捨て保温具として必要な通気孔はラミネート後孔あけ、あるいは予め有孔、微孔のフィルムを用いるのが一般的である。
【発明を実施するための最良の形態】
【００２０】
以下、実施例及び比較例によって本発明をさらに説明する。
なお、測定法、評価方法は下記の通りである。
(1)  不織布の目付
１０ｃｍ角試料で重量を測定、目付（ｇ／ｍ２）した。
(2)  不織布の強力および５％伸長時応力
ＪＩＳ  Ｌ−１９０６に準じて測定した。
(3)  不織布の定常保温効率
【００２１】
２０℃、湿度６５％の環境下で、恒温水槽から水循環され２０℃で維持されるように設定された熱板Ａ（５ｃｍ角）上に、同寸法の試料片を置き、更にその上に５ｃｍ角で４０℃の熱板Ｂ（６ｇ／ｃｍ２）を重ね、試料を通して伝わる熱量を熱板Ｂの温度を維持する熱量として測定し、試料の熱伝導度とした。試料を置かない場合の維持熱量１４．０６Ｗ／２５ｃｍ２・２０℃を保温効率０％とし、次の（１）式による値を定常保温効率（％）とした。
【００２２】
定常保温効率（％）＝{（１４．０６−試料の熱伝導度）／１４．０６}×１００…（１）  
また、４０℃の熱板Ｂ上に置いた試料の反熱板面の試料表面温度も熱伝導性の目安とした。
【００２３】
［実施例１］
ポリエステル短繊維（２．０ｄｔｅｘ、５３mm長）８０％とレーヨン短繊維（１．２ｄｔｅｘ、５３mm長）２０％で形成したカードウェブを８０メッシュの金網に載せて、１５０ｒｐｍ搖動する水流絡合装置（ノズル径０．１５ｍｍ、ノズル間隔５ｍｍ×５列、水圧６ＭＰａ）に表裏３回通し、目付７０ｇ／ｍ２のスパンレース不織布を得た。この不織布の性能は表１に示す。
【００２４】
得られた不織布の表面にＬＤＰＥとメタロセン触媒系ポリエチレン（シール面）とを半々積層した４０μフィルムをラミネートした後、通常通り、針ロールで窄孔（約６％）し、カイロ用包材とした。この不織布を上被層とし、下被層は無孔の同ラミネート品を用い、フィルム面を内側に、発熱組成物を充填し、周囲をヒートシールした使い捨てカイロを製作した。得られた使い捨てカイロは表面の繊維が活きた、滑らかで、一段とソフトな触感のカイロであった。
【００２５】
[比較例１]
比較例として、現在、市販されている使い捨てカイロの不織布に使用されているポリエチレンテレフタレート繊維（２．０ｄｔｅｘ）の各織目柄（圧着面積率２２％）の不織布を製作し、性能比較を行った。不織布の性能を表１に示す。比較例１の不織布の定常保温効率は４０％未満であり、実施例に比べて、保温効率が低かった。
上記実施例によれば、水流交絡による不織布は、定常時の保温効率が良好であり、使い捨てカイロとして柔軟な繊維触感を有し、発熱体としての保温効率が良好であるといえる。
【００２６】
【表１】
2006061699.tif 000002